(57)【要約】    単段ポリマーとシリコーングラフト化ビニルコポリマーと、を含むポリマーブレンドが提供され、単段ポリマーは、モノエチレン性不飽和非イオン性モノマーの構造単位と、モノエチレン性不飽和カルボン酸モノマーの構造単位と、分子あたり少なくとも２つのエチレン性不飽和基を有する多エチレン性不飽和モノマーの構造単位と、を含み、シリコーングラフト化ビニルコポリマーは、ビニルモノマーの構造単位と、式（Ｉ）のカルボシロキサンデンドリマーの構造単位と、を含む。サンケア活性物質と共に皮膚科学的に許容される担体中にポリマーブレンドを含むサンケア製剤も提供される。  【選択図】なし【特許請求の範囲】
【請求項１】
ポリマーブレンドであって、
単段ポリマーと、
シリコーングラフト化ビニルコポリマーと、を含み、
前記単段ポリマーが、
９０〜９９．８重量％のモノエチレン性不飽和非イオン性モノマーの構造単位と、
０．１９〜１０重量％のモノエチレン性不飽和カルボン酸モノマーの構造単位と、
０．０１〜２重量％の分子あたり少なくとも２つのエチレン性不飽和基を有する多エチレン性不飽和モノマーの構造単位と、を含み、
前記シリコーングラフト化ビニルコポリマーが、
前記シリコーングラフト化ビニルコポリマーの重量に基づいて、２５〜９５重量％のビニルモノマーの構造単位と、
前記シリコーングラフト化ビニルコポリマーの重量に基づいて、５〜７５重量％の式（Ｉ）のカルボシロキサンデンドリマーの構造単位と、を含み、
【化１】
2022502530.tif 000014
式中、各Ｒ１が独立してＣ１−１０アルキル基およびアリール基からなる群から選択され、各Ｘが式（ＩＩ）のシリルアルキル基であり、
【化２】
2022502530.tif 000015
式中、Ｒ２がＣ２−１０アルキレン基であり、各Ｒ３が独立してＣ１−１０アルキル基であり、各Ｚが独立して水素、Ｃ１−１０アルキル基、アリール基、および式（ＩＩ）のシリルアルキル基からなる群から選択され、ａが０〜３であり、Ｙが式（ＩＩＩ）、（ＩＶ）、および（Ｖ）からなる群から選択され、
【化３】
2022502530.tif 000016
式中、各Ｒ４およびＲ６が独立して水素またはメチル基であり、各Ｒ５およびＲ８が独立してＣ１−１０アルキレン基であり、各Ｒ７が独立してＣ１−１０アルキル基であり、ｂが０〜４であり、ｃが０または１である、ポリマーブレンド。
【請求項２】
サンケア製剤であって、
３０〜９２重量％の皮膚科学的に許容される担体と、
固形分に基づいて、０．１〜１０重量％の請求項１に記載のポリマーブレンドと、
０．１〜７０重量％のサンケア活性物質と、を含む、サンケア製剤。
【請求項３】
前記皮膚科学的に許容される担体が、水を含む、請求項２に記載のサンケア製剤。
【請求項４】
前記サンケア活性物質が、物理的遮断剤および化学吸収剤からなる群から選択されるＵＶ放射吸収剤である、請求項３に記載のサンケア製剤。
【請求項５】
前記サンケア活性物質が、赤色ワセリン、二酸化チタン、酸化亜鉛、１−（４−メトキシフェノール）−３−（４−ｔｅｒｔ−ブチルフェニル）プロパン−１，３−ジオン、２−ヒドロキシ−４−メトキシベンゾフェノン、ジオキシベンゾン、スリソベンゾン、メンチルアントラニレート、パラ−アミノ安息香酸、アミルパラジメチルアミノ安息香酸、オクチルパラ−ジメチルアミノベンゾエート、エチル４−ビス（ヒドロキシプロピル）パラ−アミノアミノベンゾエート、ポリエチレングリコール（ＰＥＧ−２５）パラ−アミノベンゾエート、エチル４−ビス（ヒドロキシプロピル）アミノベンゾエート、ジエタノールアミンパラ−メチオキシシンナメート、２−エトキシエチルパラ−メトキシシンナメート、エチルヘキシルパラ−メトキシシンナメート、オクチルパラ−メトキシシンナメート、イソアミルパラ−メトキシシンナメート、２−エチルヘキシル−２−シアノ−３，３−ジフェニル−アクリレート、２−エチルヘキシル−２−シアノ−３，３−ジフェニル−２−プロペノエート、２−エチルヘキシル−２−ヒドロキシベンゾエート、ホモメンチルサリチレート、グリセリルアミノベンゾエート、トリエタノールアミンサリチレート、ジガロイルトリオレエート、ジヒドロキシアセトンを含むローソン、２−フェニルベンズイミダゾール−５−スルホン酸、４−メチルベンジリジンカンフル、アボベンゾン、トリアジン、ベンゾトリアゾール、ビニル基含有アミド、桂皮酸アミド、スルホン化ベンズイミダゾール）、３，３，５−トリメチルシクロヘキシル２−ヒドロキシベンゾエート、およびそれらの混合物からなる群から選択される、ＵＶ放射吸収剤である、請求項４に記載のサンケア製剤。
【請求項６】
前記サンケア活性物質が、１−（４−メトキシフェノール）−３−（４−ｔｅｒｔ−ブチルフェニル）プロパン−１，３−ジオン、２−エチルヘキシル２−ヒドロキシベンゾエート、２−エチルヘキシル−２−シアノ−３，３−ジフェニル−２−プロペノエート、および２−ヒドロキシ−４−メトキシベンゾフェノンを含むＵＶ吸収剤の混合物であるＵＶ放射吸収剤である、請求項５に記載のサンケア製剤。
【請求項７】
前記モノエチレン性不飽和非イオン性モノマーが、（ｉ）Ｃ１−５アルキル（メタ）アクリレートと（ｉｉ）Ｃ６−２２アルキル（メタ）アクリレートとの混合物からなる群から選択され、
前記モノエチレン性不飽和カルボン酸モノマーが、（メタ）アクリル酸、（メタ）アクリロキシプロピオン酸、イタコン酸、アコニット酸、マレイン酸、無水マレイン酸、フマル酸、クロトン酸、シトラコン酸、無水マレイン酸、マレイン酸モノメチル、フマル酸モノメチル、イタコン酸モノメチル、ならびに対応する無水物、アミド、およびエステルなどの他の誘導体からなる群から選択され、
前記分子あたり少なくとも２つのエチレン性不飽和基を有する多エチレン性不飽和モノマーが、ジビニル芳香族化合物、ジ−（メタ）アクリレートエステル、トリ−（メタ）アクリレートエステル、テトラ−（メタアクリレート）エステル、ジ−アリルエーテル、トリ−アリルエーテル、テトラ−アリルエーテル、ジ−アリルエステル、トリ−アリルエステル、テトラ−アリルエステル、アリル（メタ）アクリレート、およびそれらの混合物からなる群から選択され、
前記ビニルモノマーが、Ｃ１−３アルキル（メタ）アクリレート、Ｃ４−２０アルキル（メタ）アクリレート、低級脂肪酸のビニルエステル、高級脂肪酸のビニルエステル、芳香族ビニルモノマー、アミノ官能性ビニルモノマー、アミド官能性ビニルモノマー、ヒドロキシル官能性ビニルモノマー、フッ素化ビニルモノマー、エポキシ官能性ビニルモノマー、エーテル結合含有ビニルモノマー、ラジカル重合性不飽和基を含有するアルコキシシラン、不飽和基官能化シリコーン化合物、ブタジエン、塩化ビニル、塩化ビニリデン、アクリロニトリル、メタクリロニトリル、フマル酸ジブチル、無水マレイン酸、無水ドデシルコハク酸、ラジカル重合性不飽和カルボン酸、スルホン酸残基を含有するラジカル重合性不飽和モノマー、（メタ）アクリル酸に由来する第四級アンモニウム塩、第三級アミン基を含有するアルコールのメタクリレートエステル、およびそれらの混合物からなる群から選択され、
前記カルボシロキサンデンドリマーが、式（Ｉ）のものであり、式中、各Ｒ１がメチル基であり、Ｒ２がＣ２アルキレン基であり、ａが０であり、各Ｚがメチル基であり、Ｙが式（ＩＩＩ）のものであり、式中、Ｒ４がメチル基であり、Ｒ５がＣ３アルキレン基である、請求項６に記載のサンケア製剤。
【請求項８】
前記モノエチレン性不飽和非イオン性モノマーが、（ｉ）３５〜７５重量％のＣ１−４アルキル（メタ）アクリレート（前記Ｃ１−４アルキル（メタ）アクリレートが、３０〜４０重量％のメチル（メタ）アクリレートと６０〜７０重量％のｎ−ブチル（メタ）アクリレートとの混合物である）と、（ｉｉ）２５〜６５重量％のＣ８−２２アルキル（メタ）アクリレート（前記Ｃ８−２２アルキル（メタ）アクリレートが、２−エチルヘキシル（メタ）アクリレート、ラウリル（メタ）アクリレート、ステアリル（メタ）アクリレート、およびそれらの混合物からなる群から選択される）との混合物からなる群から選択され、
前記モノエチレン性不飽和カルボン酸モノマーが、アクリル酸、メタクリル酸、イタコン酸、クロトン酸、およびそれらの混合物からなる群から選択され、
前記分子あたり少なくとも２つのエチレン性不飽和基を有する多エチレン性不飽和モノマーが、ジビニルベンゼン（ＤＶＢ）、アリルメタクリレート（ＡＬＭＡ）、エチレングリコールジメタクリレート（ＥＧＤＭＡ）、ヘキサン−１，６−ジオールジアクリレート（ＨＤＤＡ）、ブチレングリコールジメタクリレート（ＢＧＤＭＡ）、およびそれらの混合物からなる群から選択される、請求項７に記載のサンケア製剤。
【請求項９】
前記モノエチレン性不飽和非イオン性モノマーが、（ｉ）５８〜６１重量％のＣ１−４アルキル（メタ）アクリレート（前記Ｃ１−４アルキル（メタ）アクリレートが、３３〜３５重量％のメチル（メタ）アクリレートと６５〜６７重量％のｎ−ブチル（メタ）アクリレートとの混合物である）と、（ｉｉ）３９〜４２重量％のＣ８−２２アルキル（メタ）アクリレート（前記Ｃ８−２２アルキル（メタ）アクリレートが、２−エチルヘキシルアクリレートである）との混合物からなる群から選択され、
前記モノエチレン性不飽和カルボン酸モノマーが、メタクリル酸であり、
前記分子あたり少なくとも２つのエチレン性不飽和基を有する多エチレン性不飽和モノマーが、アリルメタクリレート（ＡＬＭＡ）である、請求項８に記載のサンケア製剤。
【請求項１０】
前記ビニルモノマーがメチルメタクリレートおよびブチルアクリレートを含み、前記サンケア製剤が５．５〜７．５のｐＨを有する、請求項９に記載のサンケア製剤。
【発明の詳細な説明】
【技術分野】
【０００１】
本発明は、ポリマーブレンドとポリマーブレンドとを含有するサンケア製剤に関する。特に、本発明は、単段ポリマーとシリコーングラフト化ビニルコポリマーとを含むポリマーブレンドに関する。より具体的には、本発明は、皮膚科学的に許容される担体と、単段ポリマーとシリコーングラフト化ビニルコポリマーとのポリマーブレンドと、サンケア活性物質と、を含むサンケア製剤に関する。
【０００２】
ヒトの皮膚に対する日光の有害な影響は、文書で十分に実証されている。地球の表面に到達する太陽エネルギーの６パーセントは、２９０〜４００ｎｍの波長を有する紫外（ＵＶ）放射である。この放射線は、（ｉ）３２０〜４００ｎｍの波長を有する低エネルギーＵＶＡ線、および（ｉｉ）２９０〜３２０ｎｍの波長を有する高エネルギーＵＶＢ線の２つの成分に分けられる。太陽エネルギーのＵＶ部分は比較的小さいものの、日光曝露による全ての副作用のほぼ９９％を誘発する。例えば、高エネルギーＵＶＢ線は、日焼け、皮膚老化の現れ、および皮膚がんの原因となる。例えば、低エネルギーＵＶＡ線は、皮膚の直接的な日焼けおよび紅斑（異常な発赤）の誘発の原因となり、皮膚老化の現れに寄与する。
【０００３】
日光への直接的曝露を避けることにより、個人はＵＶ放射への曝露によって引き起こされる深刻な影響を避けることができる。しかしながら、一部の人々にとっては、仕事の性質上そのような露出を避けることは困難である。さらに、自発的に肌を太陽にさらす、例えば、日焼けさせる人もいる。したがって、太陽の有害な影響に対する保護が重要である。
【０００４】
ＵＶ放射曝露の有害な影響からの保護は、少なくとも１種の物理的ＵＶ遮断剤、または少なくとも１種の化学的ＵＶ吸収剤、またはそれらの組み合わせを含む両方の局所適用製剤の形で利用可能である。物理的遮断剤は、二酸化チタン、酸化亜鉛、および赤色ワセリンなどの活性成分を含む。化学吸収剤は、パラアミノ安息香酸（より一般的にＰＡＢＡとして知られている）などの活性成分を含み、これらは一般的に適用時に透明であり、ＵＶ放射を吸収することにより活性し、製剤中の活性成分の吸収スペクトルに応じてある特定のＵＶ波帯に対する選択的な保護を提供する。
【０００５】
所与の日焼け止め製剤の有効性は、日焼け止めで保護された皮膚に最小限の紅斑を生成するのに必要なエネルギー量と、保護されていない皮膚に同じレベルの紅斑を生成するのに必要なエネルギー量との比として定義される、日焼け防止係数（ＳＰＦ）の点から、皮膚をどれ程良好に保護するかによって評価される。
【０００６】
日焼け止め製剤に典型的に使用される化学吸収剤および物理的遮断剤（例えば、サンケア活性物質）のいくつかは、人々に日焼け止めの使用を思いとどまらせる有害な毒性作用および負の感覚作用を有すると報告されている。したがって、ＳＰＦ保護を低減することなく、日焼け止め製剤中に存在するサンケア活性物質のレベルを低減することが望ましい。したがって、提供されるＳＰＦ保護を低減することなくサンケア活性物質のレベルを低減するために、サンケア製剤中で使用するための様々なＳＰＦ増強剤が開発されてきた。日焼け止め製剤は、使用中にパーソナルケア組成物中で耐水性およびサンケア活性成分の保持を示すことも望ましい。
【０００７】
したがって、ＵＶ吸収剤の必要な組み込みレベルを低減しながら、効果的なＳＰＦ評価を提供し、耐水性およびサンケア活性物質の保持を示す新しいサンケア製剤の必要性が残されている。
【０００８】
本発明は、単段ポリマーとシリコーングラフト化ビニルコポリマーと、を含むポリマーブレンドを提供し、単段ポリマーは、単段ポリマーの重量に基づいて、９０〜９９．８重量％のモノエチレン性不飽和非イオン性モノマーの構造単位と、単段ポリマーの重量に基づいて、０．１９〜１０重量％のモノエチレン性不飽和カルボン酸モノマーの構造単位と、単段ポリマーの重量に基づいて、０．０１〜２重量％の分子あたり少なくとも２つのエチレン性不飽和基を有する多エチレン性不飽和モノマーの構造単位と、を含み、シリコーングラフト化ビニルコポリマーは、シリコーングラフト化ビニルコポリマーの重量に基づいて、２５〜９５重量％のビニルモノマーの構造単位と、シリコーングラフト化ビニルコポリマーの重量に基づいて、５〜７５重量％の式（Ｉ）のカルボシロキサンデンドリマーの構造単位と、を含み、
【化１】
2022502530.tif 000002
式中、各Ｒ１が独立してＣ１−１０アルキル基およびアリール基からなる群から選択され、各Ｘが式（ＩＩ）のシリルアルキル基であり、
【化２】
2022502530.tif 000003
式中、Ｒ２がＣ２−１０アルキレン基であり、各Ｒ３が独立してＣ１−１０アルキル基であり、各Ｚが独立して水素、Ｃ１−１０アルキル基、アリール基、および式（ＩＩ）のシリルアルキル基からなる群から選択され、ａが０〜３であり、Ｙが式（ＩＩＩ）、（ＩＶ）、および（Ｖ）からなる群から選択され、
【化３】
2022502530.tif 000004
式中、各Ｒ４およびＲ６が独立して水素またはメチル基であり、各Ｒ５およびＲ８が独立してＣ１−１０アルキレン基であり、各Ｒ７が独立してＣ１−１０アルキル基であり、ｂが０〜４であり、ｃが０または１である。
【０００９】
本発明は、３０〜９２重量％の皮膚科学的に許容される担体と、固形分ベースで０．１〜１０重量％の本発明のポリマーブレンドと、０．１〜７０重量％のサンケア活性物質と、を含むサンケア製剤を提供し、ポリマーブレンドは、単段ポリマーと、シリコーングラフト化ビニルコポリマーと、を含み、単段ポリマーは、単段ポリマーの重量に基づいて、９０〜９９．８重量％のモノエチレン性不飽和非イオン性モノマーの構造単位と、単段ポリマーの重量に基づいて、０．１９〜１０重量％のモノエチレン性不飽和カルボン酸モノマーの構造単位と、単段ポリマーの重量に基づいて、０．０１〜２重量％の分子あたり少なくとも２つのエチレン性不飽和基を有する多エチレン性不飽和モノマーの構造単位と、を含み、シリコーングラフト化ビニルコポリマーは、シリコーングラフト化ビニルコポリマーの重量に基づいて、２５〜９５重量％のビニルモノマーの構造単位と、シリコーングラフト化ビニルコポリマーの重量に基づいて、５〜７５重量％の式（Ｉ）のカルボシロキサンデンドリマーの構造単位と、を含み、式中、各Ｒ１が独立してＣ１−１０アルキル基およびアリール基からなる群から選択され、各Ｘが式（ＩＩ）のシリルアルキル基であり、式中、Ｒ２がＣ２−１０アルキレン基であり、各Ｒ３が独立してＣ１−１０アルキル基であり、各Ｚが独立して水素、Ｃ１−１０アルキル基、式アリール基、および（ＩＩ）のシリルアルキル基からなる群から選択され、ａが０〜３であり、Ｙが式（ＩＩＩ）、（ＩＶ）、および（Ｖ）からなる群から選択され、式中、各Ｒ４およびＲ６が独立して水素またはメチル基であり、各Ｒ５およびＲ８が独立してＣ１−１０アルキレン基であり、各Ｒ７が独立してＣ１−１０アルキル基であり、ｂが０〜４であり、ｃが０または１である。
【発明を実施するための形態】
【００１０】
驚くべきことに、本明細書でより詳細に記載されるように、単段ポリマーとシリコーングラフト化ビニルコポリマーとの相乗的ポリマーブレンドを、サンケア活性物質と組み合わせて使用したときＳＰＦ保護を強化し、使用中に効果的な耐水性、およびサンケア活性物質の保持をもたらすことを発見した。
【００１１】
特に指示がない限り、比率、百分率、部などは、重量単位である。
【００１２】
サンケア製剤に関して本明細書および添付の特許請求の範囲で使用される用語「美的特徴」は、視覚的および触覚的感覚特性（例えば、滑らかさ、粘着性、潤滑性、質感、色、透明度、管状性、均一性）を指す。
【００１３】
本明細書および添付の特許請求の範囲で使用される用語「構造単位」は、特許請求されるポリマー中の示されたモノマーの残りを指し、したがって、エチルアクリレートの構造単位が以下に例示され、
【化４】
2022502530.tif 000005
式中、点線は、ポリマー骨格への結合点を表す。
【００１４】
本明細書および添付の特許請求の範囲で使用される用語「（メタ）アクリル酸」は、アクリル酸およびメタクリル酸の両方を包含する一般表現として機能することを意図している。
【００１５】
本明細書および添付の特許請求の範囲で使用される用語「（メタ）アクリレート」は、アクリレートおよびメタクリレートの両方を包含する一般表現として機能することを意図している。
【００１６】
本明細書および添付で使用される用語「皮膚科学的に許容される」は、皮膚への局所的塗布に典型的に使用される成分を指し、スキンケア組成物中に典型的に見られる量で存在する場合に有毒な材料は、本発明の一部として企図されないことを強調することを意図する。
【００１７】
好ましくは、本発明のポリマーブレンドは、（ポリマーブレンドの重量固形分に基づいて、好ましくは２５〜９５重量％（より好ましくは３０〜９０重量％、さらにより好ましくは５０〜８０重量％、最も好ましくは６０〜７０重量％）の）単段ポリマーと、（ポリマーブレンドの重量固形分に基づいて、好ましくは５〜７５重量％（好ましくは１０〜７０重量％、より好ましくは２０〜５０重量％、最も好ましくは３０〜４０重量％）の）シリコーングラフト化ビニルコポリマーと、を含み、単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位と、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位と、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位と、を含み、シリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位と、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位と、を含み、
【化５】
2022502530.tif 000006
式中、各Ｒ１が独立してＣ１−１０アルキル基およびアリール基からなる群から選択され、各Ｘが式（ＩＩ）のシリルアルキル基であり、
【化６】
2022502530.tif 000007
式中、Ｒ２がＣ２−１０アルキレン基であり、各Ｒ３が独立してＣ１−１０アルキル基であり、各Ｚが独立して水素、Ｃ１−１０アルキル基、アリール基、および式（ＩＩ）のシリルアルキル基からなる群から選択され、ａが０〜３であり、Ｙが式（ＩＩＩ）、（ＩＶ）、および（Ｖ）からなる群から選択され、
【化７】
2022502530.tif 000008
式中、各Ｒ４およびＲ６が独立して水素またはメチル基であり、各Ｒ５およびＲ８が独立してＣ１−１０アルキレン基であり、各Ｒ７が独立してＣ１−１０アルキル基であり、ｂが０〜４であり、ｃが０または１である。
【００１８】
好ましくは、本発明のサンケア製剤は、３０〜９２重量％（好ましくは３５〜９２重量％、より好ましくは４０〜８０重量％）の皮膚科学的に許容される担体と、固形分に基づいて、０．１〜１０重量％（好ましくは０．５〜７．５重量％、より好ましくは０．７５〜５重量％、さらにより好ましくは０．９〜３．１重量％、最も好ましくは１〜３重量％）のポリマーブレンドと、０．１〜７０重量％のサンケア活性物質と、を含み、ポリマーブレンドは、（ポリマーブレンドの重量固形分に基づいて、好ましくは２５〜９５重量％（より好ましくは３０〜９０重量％、さらにより好ましくは５０〜８０重量％、最も好ましくは６０〜７０重量％）の）単段ポリマーと、（ポリマーブレンドの重量固形分に基づいて、好ましくは５〜７５重量％（好ましくは１０〜７０重量％、より好ましくは２０〜５０重量％、最も好ましくは３０〜４０重量％）の）シリコーングラフト化ビニルコポリマーと、を含み、単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位と、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位と、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位と、を含み、シリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位と、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位と、を含み、式中、各Ｒ１が独立してＣ１−１０アルキル基およびアリール基からなる群から選択され、各Ｘが式（ＩＩ）のシリルアルキル基であり、式中、Ｒ２がＣ２−１０アルキレン基であり、各Ｒ３が独立してＣ１−１０アルキル基であり、各Ｚが独立して水素、Ｃ１−１０アルキル基、アリール基、および式（ＩＩ）のシリルアルキル基からなる群から選択され、ａが０〜３であり、Ｙが式（ＩＩＩ）、（ＩＶ）、および（Ｖ）からなる群から選択され、式中、各Ｒ４およびＲ６が独立して水素またはメチル基であり、各Ｒ５およびＲ８が独立してＣ１−１０アルキレン基であり、各Ｒ７が独立してＣ１−１０アルキル基であり、ｂが０〜４であり、ｃが０または１である。
【００１９】
好ましくは、本発明のサンケア製剤は、３０〜９２重量％（好ましくは３５〜９２重量％、より好ましくは４０〜８０重量％）の皮膚科学的に許容される担体を含む。より好ましくは、本発明のサンケア製剤は、３０〜９２重量％（好ましくは３５〜９２重量％、より好ましくは４０〜８０重量％）の皮膚科学的に許容される担体を含み、ポリマーブレンドおよびサンケア活性物質は、皮膚科学的に許容される担体中に分散される。さらにより好ましくは、本発明のサンケア製剤は、３０〜９２重量％（好ましくは３５〜９２重量％、より好ましくは４０〜８０重量％）の皮膚科学的に許容される担体を含み、ポリマーブレンドおよびサンケア活性物質は、皮膚科学的に許容される担体中に均等に分散される。より好ましくは、本発明のサンケア製剤は、３０〜９２重量％（好ましくは３５〜９２重量％、より好ましくは４０〜８０重量％）の皮膚科学的に許容される担体を含み、ポリマーブレンドおよびサンケア活性物質は、皮膚科学的に許容される担体中に均等にかつ安定的に分散される。
【００２０】
最も好ましくは、本発明のサンケア製剤は、３０〜９２重量％（好ましくは３５〜９２重量％、より好ましくは４０〜８０重量％）の皮膚科学的に許容される担体を含み、皮膚科学的に許容される担体は、サンケア製剤を哺乳類の皮膚（好ましくは、ヒトの皮膚）に適用すると蒸発できるように選択される。
【００２１】
好ましくは、本発明のサンケア製剤は、３０〜９２重量％（好ましくは３５〜９２重量％、より好ましくは４０〜８０重量％）の皮膚科学的に許容される担体を含み、皮膚科学的に許容されるものは、水（例えば、脱イオン水、蒸留水）、エマルジョン（例えば、水中油型エマルジョン、油中水型エマルジョン）、アルコール（例えば、メチルアルコール、エチルアルコール、プロピルアルコール、イソプロピルアルコール、ブチルアルコールなどのＣ１−４直鎖または分岐鎖アルコール）、グリコール（例えば、エチレングリコール、プロピレングリコール、ブチレングリコール、ペンチレングリコール、ヘキシレングリコール、ジプロピレングリコール、エトキシジグリコール）、グリセリン、アセトン、酢酸メチル、ブチルセロソルブ、およびそれらの混合物からなる群から選択される。より好ましくは、本発明のサンケア製剤は、３０〜９２重量％（好ましくは３５〜９２重量％、より好ましくは４０〜８０重量％）の皮膚科学的に許容される担体を含み、皮膚科学的に許容される担体は、水（好ましくは、脱イオン水および蒸留水のうちの少なくとも１つ、より好ましくは脱イオン蒸留水）を含む。
【００２２】
好ましくは、本発明のサンケア製剤は、ポリマーブレンドを含む。より好ましくは、本発明のサンケア製剤は、０．１〜１０重量％（好ましくは０．５〜７．５重量％、より好ましくは０．７５〜５重量％、さらにより好ましくは０．９〜３．１重量％、最も好ましくは１〜３重量％）の単段ポリマーとシリコーングラフト化ビニルコポリマーとのポリマーブレンドを含む。
【００２３】
好ましくは、本発明のポリマーブレンドは、単段ポリマーを含む。より好ましくは、本発明のポリマーブレンドは、ポリマーブレンドの重量固形分に基づいて、２５〜９５重量％（好ましくは３０〜９０重量％、より好ましくは５０〜８０重量％、最も好ましくは６０〜７０重量％）の単段ポリマーを含む。最も好ましくは、本発明のポリマーブレンドは、ポリマーブレンドの重量固形分に基づいて、２５〜９５重量％（好ましくは３０〜９０重量％、より好ましくは５０〜８０重量％、最も好ましくは６０〜７０重量％）の単段ポリマーを含み、単段ポリマーは、単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位と、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位と、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位と、を含む。
【００２４】
好ましくは、本発明の単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位を含み、モノエチレン性不飽和非イオン性モノマーは、（ｉ）Ｃ１−５アルキル（メタ）アクリレートと（ｉｉ）Ｃ６−２２アルキル（メタ）アクリレートとの混合物からなる群から選択される。より好ましくは、本発明の単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位を含み、モノエチレン性不飽和非イオン性モノマーは、（ｉ）３５〜７５重量％（好ましくは４０〜７０重量％、より好ましくは５０〜６５重量％、さらにより好ましくは５５〜６２重量％、さらにより好ましくは５８〜６１重量％、最も好ましくは５９〜６０重量％）のＣ１−５アルキル（メタ）アクリレートと、（ｉｉ）２５〜６５（好ましくは３０〜６０重量％、より好ましくは３５〜５０重量％、さらにより好ましくは３８〜４５重量％、さらにより好ましくは３９〜４２重量％、最も好ましくは４０〜４１重量％）のＣ８−２２アルキル（メタ）アクリレートとの混合物からなる群から選択される。さらにより好ましくは、本発明の単段ポリマーは、９０〜９９．８重量％（好ましくは９５〜９９．５重量％、より好ましくは９７〜９９．２５重量％、最も好ましくは９８〜９９重量％）のモノエチレン性不飽和非イオン性モノマーの構造単位を含み、モノエチレン性不飽和非イオン性モノマーは、（ｉ）３５〜７５重量％（好ましくは４０〜７０重量％、より好ましくは５０〜６５重量％、さらにより好ましくは５５〜６２重量％、さらにより好ましくは５８〜６１重量％、最も好ましくは５９〜６０重量％）のＣ１−４アルキル（メタ）アクリレート（Ｃ１−４アルキル（メタ）アクリレートは、メチル（メタ）アクリレート、エチル（メタ）アクリレート、ｎ−ブチル（メタ）アクリレート、ｉ−ブチル（メタ）アクリレート、ｔ−ブチル（メタ）アクリレート、それらの混合物からなる群から選択される）と、（ｉｉ）２５〜６５（好ましくは３０〜６０重量％、より好ましくは３５〜５０重量％、さらにより好ましくは３８〜４５重量％、さらにより好ましくは３９〜４２重量％、最も好ましくは４０〜４１重量％）のＣ８−２２アルキル（メタ）アクリレート（Ｃ８−２２アルキル（メタ）アクリレートは、シクロヘキシル（メタ）アクリレート、２−エチルヘキシル（メタ）アクリレート、ラウリル（メタ）アクリレート、オレイル（メタ）アクリレート、パルミチル（メタ）アクリレート、ステアリル（メタ）アクリレート、イソデシル（メタ）アクリレート、ベヘニル（メタ）アクリレート、セチル−エイコシル（メタ）アクリレート、およびそれらの混合物からなる群から選択される）との混合物からなる群から選択される。最も好ましくは、モノエチレン性不飽和非イオン性モノマーは、（ｉ）３５〜７５重量％（好ましくは４０〜７０重量％、より好ましくは５０〜６５重量％、さらにより好ましくは５５〜６２重量％、さらにより好ましくは５８〜６１重量％、最も好ましくは５９〜６０重量％）のＣ１−４アルキル（メタ）アクリレート（Ｃ１−４アルキル（メタ）アクリレートは、３０〜４０重量％（好ましくは３２〜３６重量％、より好ましくは３３〜３５重量％、最も好ましくは３３．９〜３４．５重量％）のメチル（メタ）アクリレートと、６０〜７０重量％（好ましくは６４〜６８重量％、より好ましくは６５〜６７重量％、最も好ましくは６５．５〜６６．１重量％）のｎ−ブチル（メタ）アクリレートとの混合物）と、（ｉｉ）２５〜６５（好ましくは３０〜６０重量％、より好ましくは３５〜５０重量％、さらにより好ましくは３８〜４５重量％、さらにより好ましくは３９〜４２重量％、最も好ましくは４０〜４１重量％）のＣ８−２２アルキル（メタ）アクリレート（Ｃ８−２２アルキル（メタ）アクリレートは、エチルヘキシル（メタ）アクリレート、ラウリル（メタ）アクリレート、ステアリル（メタ）アクリレート、およびそれらの混合物からなる群から選択される）（好ましくは、Ｃ８−２２アルキル（メタ）アクリレートは、２−エチルヘキシルアクリレート、ラウリルメタクリレート、ステアリルメタクリレート、およびそれらの混合物からなる群から選択され、より好ましくは、Ｃ８−２２アルキル（メタ）アクリレートは、２−エチルヘキシルアクリレートを含み、最も好ましくは、Ｃ８−２２アルキル（メタ）アクリレートは、２−エチルヘキシルアクリレートである）との混合物からなる群から選択される。
【００２５】
好ましくは、本発明の単段ポリマーは、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位を含み、モノエチレン性不飽和カルボン酸モノマーは、（メタ）アクリル酸、（メタ）アクリロキシプロピオン酸、イタコン酸、アコニット酸、マレイン酸、無水マレイン酸、フマル酸、クロトン酸、シトラコン酸、無水マレイン酸、マレイン酸モノメチル、フマル酸モノメチル、イタコン酸モノメチル、ならびに対応する無水物、アミド、およびエステルなどの他の誘導体からなる群から選択される。より好ましくは、本発明の単段ポリマーは、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位を含み、モノエチレン性不飽和カルボン酸モノマーは、アクリル酸、メタクリル酸、イタコン酸、クロトン酸、およびそれらの混合物からなる群から選択される。さらにより好ましくは、本発明の単段ポリマーは、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位を含み、モノエチレン性不飽和カルボン酸モノマーは、アクリル酸およびメタクリル酸のうちの少なくとも１つからなる群から選択される。最も好ましくは、本発明の単段ポリマーは、０．１９〜１０重量％（好ましくは０．４５〜５重量％、より好ましくは０．６５〜３重量％、最も好ましくは０．９２〜２重量％）のモノエチレン性不飽和カルボン酸モノマーの構造単位を含み、モノエチレン性不飽和カルボン酸モノマーは、アクリル酸およびメタクリル酸のうちの少なくとも１つからなる群から選択され、モノエチレン性不飽和カルボン酸モノマーの７５〜１００ｍｏｌ％（好ましくは８５〜１００ｍｏｌ％、より好ましくは９５〜１００ｍｏｌ％、さらにより好ましくは≧９９ｍｏｌ％、最も好ましくは１００ｍｏｌ％）は、メタクリル酸である。
【００２６】
好ましくは、本発明の単段ポリマーは、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位を含み、分子あたり少なくとも２つのエチレン性不飽和基を有する多エチレン性不飽和モノマーは、ジビニル芳香族化合物、ジ−（メタ）アクリレートエステル、トリ−（メタ）アクリレートエステル、テトラ−（メタクリレート）エステル、ジ−アリルエーテル、トリ−アリルエーテル、テトラ−アリルエーテル、ジ−アリルエステル、トリ−アリルエステル、テトラ−アリルエステル、アリル（メタ）アクリレート、およびそれらの混合物からなる群から選択される。より好ましくは、本発明の単段ポリマーは、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位を含み、分子あたり少なくとも２つのエチレン性不飽和基を有する多エチレン性不飽和モノマーは、ジビニルベンゼン（ＤＶＢ）、トリメチロールプロパンジアリルエーテル、テトラ−アリルペンタエリスリトール、トリアリルペンタエリスリトール、ジアリルペンタエリスリトール、フタル酸ジアリル、マレイン酸ジアリル、シアヌル酸トリアリル、ビスフェノールＡジアリルエーテル、アリルスクロース、メチレンビスアクリルアミド、トリメチロールプロパントリアクリレート、アリルメタクリレート（ＡＬＭＡ）、エチレングリコールジメタクリレート（ＥＧＤＭＡ）、ヘキサン−１，６−ジオールジアクリレート（ＨＤＤＡ）、ブチレングリコールジメタクリレート（ＢＧＤＭＡ）、およびそれらの混合物からなる群から選択される。さらにより好ましくは、本発明の単段ポリマーは、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位を含み、分子あたり少なくとも２つのエチレン性不飽和基を有する多エチレン性不飽和モノマーは、ＤＶＢ、ＡＬＭＡ、ＥＧＤＭＡ、ＨＤＤＡ、およびＢＧＤＭＡからなる群から選択される。さらにより好ましくは、本発明の単段ポリマーは、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位を含み、分子あたり少なくとも２つのエチレン性不飽和基を有する多エチレン性不飽和モノマーは、ＡＬＭＡを含む。最も好ましくは、本発明の単段ポリマーは、０．０１〜２重量％（好ましくは０．０２〜１重量％、より好ましくは０．０３〜０．５重量％、さらにより好ましくは０．０５〜０．１重量％、最も好ましくは０．０７〜０．０８重量％）の分子あたり少なくとも２つのエチレン性不飽和基を有する多エチレン性不飽和モノマーの構造単位を含み、分子あたり少なくとも２つのエチレン性不飽和基を有する多エチレン性不飽和モノマーは、ＡＬＭＡである。
【００２７】
好ましくは、本発明のポリマーブレンドは、シリコーングラフト化ビニルコポリマーを含む。より好ましくは、本発明のポリマーブレンドは、ポリマーブレンドの重量固形分に基づいて、５〜７５重量％（好ましくは１０〜７０重量％、より好ましくは２０〜５０重量％、最も好ましくは３０〜４０重量％）のシリコーングラフト化ビニルコポリマーを含み、シリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位と、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位と、を含む。最も好ましくは、本発明のポリマーブレンドは、ポリマーブレンドの重量固形分に基づいて、５〜７５重量％（好ましくは１０〜７０重量％、より好ましくは２０〜５０重量％、最も好ましくは３０〜４０重量％）のシリコーングラフト化ビニルコポリマーを含み、シリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位と、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位と、を含み、シリコーングラフト化ビニルコポリマーは、アクリレート／ポリトリメチルシロキシメタクリレートコポリマーである。
【００２８】
好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含む。より好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含み、ビニルモノマーは、分子あたり少なくとも１つのラジカル重合性ビニル基を含有する。さらにより好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含み、ビニルモノマーは、Ｃ１〜３アルキルアクリレート（例えば、メチルアクリレート、エチルアクリレート、ｎ−プロピルアクリレート、イソプロピルアクリレート）、Ｃ１−３アルキルメタクリレート（例えば、メチルメタクリレート、エチルメタクリレート、ｎ−プロピルメタクリレート、イソプロピルメタクリレート）、Ｃ４−２０アルキルアクリレート（例えば、ｎ−ブチルアクリレート、イソブチルアクリレート、ｔｅｒｔ−ブチルアクリレート、ｎ−ヘキシルアクリレート、シクロヘキシルアクリレート、２−エチルヘキシルアクリレート、オクチルアクリレート、ラウリルアクリレート、ステアリルアクリレート）、Ｃ４−２０アルキルメタクリレート（例えば、ｎ−ブチルメタクリレート、イソブチルメタクリレート、ｔｅｒｔ−ブチルメタクリレート、ｎ−ヘキシルメタクリレート、シクロヘキシルメタクリレート、２−エチルヘキシルメタクリレート、オクチルメタクリレート、ラウリルメタクリレート、ステアリルメタクリレート）、低級脂肪酸のビニルエステル（例えば、酢酸ビニル、プロピオン酸ビニル）、高級脂肪酸のビニルエステル（例えば、酪酸ビニル、カプロン酸ビニル、ビニル−２−エチルヘキサノエート、ラウリン酸ビニル、ステアリン酸ビニル）、芳香族ビニルモノマー（例えば、スチレン、ビニルトルエン、ベンジルアクリレート、ベンジルメタクリレート、フェノキシエチルアクリレート、フェノキシエチルメタクリレート、ビニルピロリドン）、アミノ官能性ビニルモノマー（例えば、ジメチルアミノエチルアクリレート、ジメチルアミノエチルメタクリレート、ジエチルアミノエチルアクリレート、およびジエチルアミノエチルメタクリレート）、アミド官能性ビニルモノマー（例えば、アクリルアミド、Ｎ−メチロールアクリルアミド、Ｎ−メトキシメチルアクリルアミド、イソブトキシメトキシアクリルアミド、Ｎ，Ｎ−ジメチルアクリルアミド、メタクリルアミド、Ｎ−メチロールメタクリルアミド、Ｎ−メトキシメチルメタクリルアミド、オブトキシメトキシメタクリルアミド、Ｎ，Ｎ−ジメチルメタクリルアミド）、ヒドロキシル官能性ビニルモノマー（例えば、２−ヒドロキシエチルアクリレート、２−ヒドロキシブチルアクリレート、２−ヒドロキシプロピルアクリレート、２−ヒドロキシエチルメタクリレート、２−ヒドロキシブチルメタクリレート、２−ヒドロキシプロピルメタクリレート）、フッ素化ビニルモノマー（例えば、トリフルオロプロピルアクリレート、パーフルオロブチルエチルアクリレート、パーフルオロオクチルエチルアクリレート、トリフルオロプロピルメタクリレート、パーフルオロブチルエチルメタクリレート、パーフルオロオクチルエチルメタクリレート）、エポキシ官能性ビニルモノマー（例えば、グリシジルアクリレート、３，４−エポキシシクロヘキシルメチルアクリレート、グリシジルメタクリレート、３，４−エポキシシクロヘキシルメチルメタクリレート）、エーテル結合含有ビニルモノマー（例えば、テトラヒドロフルフリルアクリレート、ブトキシエチルアクリレート、エトキシジエチレングリコールアクリレート、ポリエチレングリコールアクリレート、ポリプロピレングリコールモノアクリレート、ヒドロキシブチルビニルエーテル、セチルビニルエーテル、２−エチルヘキシルビニルエーテル、テトラヒドロフルフリルメタクリレート、ブトキシエチルメタクリレート、エトキシジエチレングリコールメタクリレート、ポリエチレングリコールメタクリレート、ポリプロピレングリコールモノメタクリレート）、ラジカル重合性不飽和基を含有するアルコキシシラン（例えば、ＣＨ２＝ＣＨＣＯＯＣ３Ｈ６Ｓｉ（ＯＣＨ３）３、ＣＨ２＝Ｃ（ＣＨ３）ＣＯＯＣ３Ｈ６Ｓｉ（ＯＣＨ３）３、ＣＨ２＝Ｃ（ＣＨ３）ＣＯＯＣ３Ｈ６Ｓｉ（ＣＨ３）（ＯＣＨ３）２、ＣＨ２＝Ｃ（ＣＨ３）ＣＯＯＣ３Ｈ６Ｓｉ（ＣＨ３）２ＯＣＨ３、ＣＨ２＝Ｃ（ＣＨ３）ＣＯＯＣ２Ｈ４ＯＣ３Ｈ６Ｓｉ（ＯＣＨ３）３、ＣＨ２＝Ｃ（ＣＨ３）ＣＯＯＣ１２Ｈ２４Ｓｉ（ＯＣＨ３）３、ＣＨ２＝ＣＨＯＣ３Ｈ６Ｓｉ（ＣＨ３）（ＯＣ２Ｈ５）２、ＣＨ２＝ＣＨＳｉ（ＯＣＨ３）３、ＣＨ２＝ＣＨＳｉ（ＯＣ２Ｈ５）３、ＣＨ２＝ＣＨＳｉ（Ｃ４Ｈ９）（ＯＣ４Ｈ９）２）、不飽和基官能化シリコーン化合物（例えば、単一末端にアクリルまたはメタクリル基を有する分岐または直鎖オルガノポリシロキサン、単一末端にスチリル基を有するポリジメチルシロキサン）、ブタジエン、塩化ビニル、塩化ビニリデン、アクリロニトリル、メタクリロニトリル、フマル酸ジブチル、無水マレイン酸、無水ドデシルコハク酸、ラジカル重合性不飽和カルボン酸（例えば、アクリル酸、メタクリル酸、イタコン酸、クロトン酸、フマル酸、マレイン酸、ならびにそれらのアルカリ金属塩、アンモニウム塩、および有機アミン塩）、スルホン酸残基を含有するラジカル重合性不飽和モノマー（例えば、スチレンスルホン酸、ならびにそれらのアルカリ金属塩、アンモニウム塩、および有機アミン塩）、（メタ）アクリル酸に由来する第四級アンモニウム塩（例えば、２−ヒドロキシ−３−メタクリロキシプロピルトリメチルアンモニウムクロリド）、第三級アミン基を含有するアルコールのメタクリレートエステル（例えば、メタクリル酸のジエチルアミンエステル、ならびにその第四級アンモニウム塩）、およびそれらの混合物からなる群から選択される。さらにより好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含み、ビニルモノマーは、Ｃ１〜３アルキルアクリレート（例えば、メチルアクリレート、エチルアクリレート、ｎ−プロピルアクリレート、イソプロピルアクリレート）、Ｃ１−３アルキルメタクリレート（例えば、メチルメタクリレート、エチルメタクリレート、ｎ−プロピルメタクリレート、イソプロピルメタクリレート）、Ｃ４−２０アルキルアクリレート（例えば、ｎ−ブチルアクリレート、イソブチルアクリレート、ｔｅｒｔ−ブチルアクリレート、ｎ−ヘキシルアクリレート、シクロヘキシルアクリレート、２−エチルヘキシルアクリレート、オクチルアクリレート、ラウリルアクリレート、ステアリルアクリレート）、Ｃ４−２０アルキルメタクリレート（例えば、ｎ−ブチルメタクリレート、イソブチルメタクリレート、ｔｅｒｔ−ブチルメタクリレート、ｎ−ヘキシルメタクリレート、シクロヘキシルメタクリレート、２−エチルヘキシルメタクリレート、オクチルメタクリレート、ラウリルメタクリレート、ステアリルメタクリレート）、芳香族ビニルモノマー（例えば、スチレン、ビニルトルエン、ベンジルアクリレート、ベンジルメタクリレート、フェノキシエチルアクリレート、フェノキシエチルメタクリレート、ビニルピロリドン）、およびその混合物からなる群から選択される。さらにより好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含み、ビニルモノマーは、メチルアクリレート、エチルアクリレート、ｎ−プロピルアクリレート、イソプロピルアクリレート、メチルメタクリレート、エチルメタクリレート、ｎ−プロピルメタクリレート、イソプロピルメタクリレート、ｎ−ブチルアクリレート、イソブチルアクリレート、ｔｅｒｔ−ブチルアクリレート、ｎ−ヘキシルアクリレート、シクロヘキシルアクリレート、２−エチルヘキシルアクリレート、ｎ−ブチルメタクリレート、イソブチルメタクリレート、ｔｅｒｔ−ブチルメタクリレート、ｎ−ヘキシルメタクリレート、２−エチルヘキシルメタクリレート、スチレン、およびそれらの混合物からなる群から選択される。最も好ましくは、本発明のシリコーングラフト化ビニルコポリマーは、シリコーングラフト化ビニルコポリマーの重量に基づいて、２５〜９５重量％（好ましくは３０〜７０重量％、より好ましくは４０〜６０重量％、さらにより好ましくは４５〜５５重量％、最も好ましくは４７．５〜５２．５重量％）のビニルモノマーの構造単位を含み、ビニルモノマーは、メチルメタクリレートおよびブチルアクリレートを含む。
【００２９】
好ましくは、本発明のシリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含む。より好ましくは、本発明のシリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含み、式中、各Ｒ１が独立してＣ１−１０アルキル基およびアリール基からなる群から選択され（好ましくは、各Ｒ１がメチル基である）、各Ｘが式（ＩＩ）のシリルアルキル基であり、式中、Ｒ２がＣ２−１０アルキレン基であり（好ましくはＲ２がＣ２−５アルキレン基であり、より好ましくはＲ２がＣ２−４アルキレン基であり、最も好ましくはＲ２がＣ２アルキレン基である）、各Ｒ３が独立してＣ１−１０アルキル基であり（好ましくは各Ｒ３が独立してＣ１−５アルキル基であり、より好ましくは各Ｒ３が独立してＣ１−４アルキル基であり、最も好ましくは各Ｒ３がメチル基である）、各Ｚが独立して水素、Ｃ１−１０アルキル基、アリール基、および式（ＩＩ）のシリルアルキル基からなる群から選択され（好ましくは、各Ｚがメチル基である）、ａが０〜３であり（好ましくは、ａが０である）、Ｙが式（ＩＩＩ）、（ＩＶ）、および（Ｖ）からなる群から選択され（好ましくは、Ｙが式（ＩＩＩ）のものである）、式中、各Ｒ４およびＲ６が独立して水素またはメチル基であり（好ましくは、各Ｒ４およびＲ６がメチル基である）、各Ｒ５およびＲ８が独立してＣ１−１０アルキレン基であり（好ましくは各Ｒ５およびＲ８が独立してＣ２−５アルキレン基であり、より好ましくは各Ｒ５およびＲ８が独立してＣ２−４アルキレン基であり、最も好ましくは各Ｒ５およびＲ８が独立してＣ３アルキレン基である）、各Ｒ７が独立してＣ１−１０アルキル基であり（好ましくは各Ｒ７が独立してＣ１−５アルキル基であり、より好ましくは各Ｒ７が独立してＣ１−４アルキル基であり、最も好ましくは各Ｒ７がメチル基である）、ｂが０〜４であり、ｃが０または１である。さらにより好ましくは、本発明のシリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含み、式中、Ｙが、アクリロキシメチル、３−アクリロキシプロピル、メタクリロキシメチル、３−メチアクリロキシプロピル、４−ビニルフェニル、３−ビニルフェニル、４−（２−プロペニル）フェニル、３−（２−プロペニル）フェニル、２−（４−ビニルフェニル）エチル、および２−（３−ビニルフェニル）エチルからなる群から選択される。さらにより好ましくは、本発明のシリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含み、式中、Ｙが、アクリロキシメチル、３−アクリロキシプロピル、メタクリロキシメチル、および３−メチアクリロキシプロピルからなる群から選択される。なおさらにより好ましくは、本発明のシリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含み、式中、Ｙが、３−アクリロキシプロピルおよび３−メチアクリロキシプロピルからなる群から選択される。最も好ましくは、本発明シリコーングラフト化ビニルコポリマーは、シリコーングラフト化ビニルコポリマーの重量に基づいて、５〜７５重量％（好ましくは３０〜７０重量％、より好ましくは４０〜６０重量％、さらにより好ましくは４５〜５５重量％、最も好ましくは４７．５〜５２．５重量％）の式（Ｉ）のカルボシロキサンデンドリマーの構造単位を含み、式中、各Ｒ１がメチル基であり、Ｒ２がＣ２アルキレン基であり、ａが０であり、各Ｚがメチル基であり、Ｙが式（ＩＩＩ）のものであり、式中、Ｒ４がメチル基であり、Ｒ５がＣ３アルキレン基である。
【００３０】
好ましくは、本発明のサンケア製剤は、サンケア活性物質を含む。より好ましくは、本発明のサンケア製剤は、０．１〜７０重量％（好ましくは５〜６５重量％、より好ましくは７．５〜６０重量％、最も好ましくは１０〜５５重量％）のサンケア活性物質を含む。より好ましくは、本発明のサンケア製剤は、０．１〜７０重量％（好ましくは５〜６５重量％、より好ましくは７．５〜６０重量％、最も好ましくは１０〜５５重量％）のサンケア活性物質を含み、サンケア活性物質は、ＵＶ放射吸収剤である。さらにより好ましくは、本発明のサンケア製剤は、０．１〜７０重量％（好ましくは５〜６５重量％、より好ましくは７．５〜６０重量％、最も好ましくは１０〜５５重量％）のサンケア活性物質を含み、サンケア活性物質は、物理的遮断剤（例えば、赤色ワセリン、二酸化チタン、酸化亜鉛）および化学吸収剤（例えば、１−（４−メトキシフェノール）−３−（４−ｔｅｒｔ−ブチルフェニル）プロパン−１，３−ジオン（ＩＮＣＩ：ブチルメトキシジベンゾイルメタン）、２−ヒドロキシ−４−メトキシベンゾフェノン（ＩＮＣＩ：ベンゾフェノン−３）、ジオキシベンゾン、スリソベンゾン、メンチルアントラニレート、パラ−アミノ安息香酸、アミルパラジメチルアミノ安息香酸、オクチルパラ−ジメチルアミノベンゾエート、エチル４−ビス（ヒドロキシプロピル）パラ−アミノアミノベンゾエート、ポリエチレングリコール（ＰＥＧ−２５）パラ−アミノベンゾエート、エチル４−ビス（ヒドロキシプロピル）アミノベンゾエート、ジエタノールアミンパラ−メチオキシシンナメート、２−エトキシエチルパラ−メトキシシンナメート、エチルヘキシルパラ−メトキシシンナメート、オクチルパラ−メトキシシンナメート、イソアミルパラ−メトキシシンナメート、２−エチルヘキシル−２−シアノ−３，３−ジフェニル−アクリレート、２−エチルヘキシル−２−シアノ−３，３−ジフェニル−２−プロペノエート（ＩＮＣＩ：オクトクリレン）、２−エチルヘキシル−２−ヒドロキシベンゾエート（ＩＮＣＩ：エチルヘキシルサリチレート）、ホモメンチルサリチレート、グリセリルアミノベンゾエート、トリエタノールアミンサリチレート、ジガロイルトリオレエート、ジヒドロキシアセトンを含むローソン、２−フェニルベンズイミダゾール−５−スルホン酸、４−メチルベンジリジンカンフル、アボベンゾン、トリアジン、ベンゾトリアゾール、ビニル基含有アミド、桂皮酸アミド、スルホン化ベンズイミダゾール）、３，３，５−トリメチルシクロヘキシル２−ヒドロキシベンゾエート（ＩＮＣＩ：ホモサレート）からなる群から選択されるＵＶ放射吸収剤である。さらにより好ましくは、本発明のサンケア製剤は、０．１〜７０重量％（好ましくは５〜６５重量％、より好ましくは７．５〜６０重量％、最も好ましくは１０〜５５重量％）のサンケア活性物質を含み、サンケア活性物質は、ＵＶ放射吸収剤の混合物を含むＵＶ放射吸収剤である。なおさらにより好ましくは、本発明のサンケア製剤は、０．１〜７０重量％（好ましくは５〜６５重量％、より好ましくは７．５〜６０重量％、最も好ましくは１０〜５５重量％）のサンケア活性物質を含み、サンケア活性物質は、１−（４−メトキシフェノール）−３−（４−ｔｅｒｔ−ブチルフェニル）プロパン−１，３−ジオン、２−エチルヘキシル２−ヒドロキシベンゾエート、２−エチルヘキシル−２−シアノ−３，３−ジフェニル−２−プロペノエート、２−ヒドロキシ−４−メトキシベンゾフェノン、および３，３，５−トリメチルシクロヘキシル２−ヒドロキシベンゾエートのうちの少なくとも１つを含むＵＶ吸収剤の混合物であるＵＶ放射吸収剤である。最も好ましくは、本発明のサンケア製剤は、０．１〜７０重量％（好ましくは５〜６５重量％、より好ましくは７．５〜６０重量％、最も好ましくは１０〜５５重量％）のサンケア活性物質を含み、サンケア活性物質は、１−（４−メトキシフェノール）−３−（４−ｔｅｒｔ−ブチルフェニル）プロパン−１，３−ジオン、２−エチルヘキシル２−ヒドロキシベンゾエート、２−エチルヘキシル−２−シアノ−３，３−ジフェニル−２−プロペノエート、および２−ヒドロキシ−４−メトキシベンゾフェノンを含むＵＶ吸収剤の混合物であるＵＶ放射吸収剤である。
【００３１】
より好ましくは、本発明のサンケア製剤は、０〜２０重量％（好ましくは０．５〜１５重量％、より好ましくは１〜１０重量％、最も好ましくは２〜５重量％）のＳＰＦ増強剤をさらに含む。好ましくは、ＳＰＦ増強剤は活性成分ではないが、製剤中に存在する日焼け止め活性物質の有効性を強化するように設計されている。好適なＳＰＦ増強剤には、スチレン／アクリレートコポリマー、ナトリウムベントナイト、高度に精製された白色ナトリウムベントナイト、モンモリロナイト、ヒドロゲル、またはそれらの任意の組み合わせが含まれるが、これらに限定されない。本発明のサンケア製剤で使用するための特に好ましいスチレン／アクリレートコポリマーは、Ｔｈｅ  Ｄｏｗ  Ｃｈｅｍｉｃａｌ  ＣｏｍｐａｎｙよってＳｕｎＳｐｈｅｒｅｓ（登録商標）の商品名で販売されている。
【００３２】
好ましくは、本発明のサンケア製剤は、任意に、任意選択の添加剤をさらに含む。より好ましくは、本発明のサンケア製剤は、任意選択の添加剤をさらに含み、任意選択の添加剤は、防水剤、皮膚軟化剤、防腐剤、酸化防止剤、香料、保湿剤、レオロジー調整剤、美容改質剤、ビタミン、皮膚保護剤、油、乳化剤、界面活性剤、真珠光沢剤、稠度因子、増粘剤、超脂肪剤、安定剤、ポリマー、シリコーン化合物、脂肪、ワックス、レシチン、リン脂質、充填剤、顔料、着色剤、光制御粉末、および粒子、ならびにそれらの混合物からなる群から選択される。
【００３３】
好ましくは、本発明のサンケア製剤は、４〜９のｐＨを有する。より好ましくは、本発明のサンケア製剤は、４．５〜８．５のｐＨを有する。さらにより好ましくは、本発明のサンケア製剤は、５．０〜８．０のｐＨを有する。最も好ましくは、本発明のサンケア製剤は、５．５〜７．５のｐＨを有する。
【００３４】
好ましくは、本発明のサンケア製剤は、クリーム、水溶液、油、軟膏、ペースト、ゲル、ローション、ミルク、フォーム、懸濁液、スティック、およびスプレーからなる群から選択され製品形態で提供される。
【００３５】
本発明のサンケア製剤は、皮膚の保護に有用である。好ましくは、本発明のサンケア製剤は、日光への曝露によるＵＶ損傷から皮膚を保護するのに有用である。本発明のサンケア製剤はまた、好ましくは、皮膚への保湿、乾燥肌の予防および治療、敏感肌の保護、肌の色調および質感の改善、疵のマスキング、ならびに表皮外水分損失の抑制を提供する。したがって、一態様において、本発明は、サンケア製剤を皮膚に局所的に投与することを含む、ＵＶ損傷から皮膚を保護するための方法にサンケア製剤が使用され得ることを提供する。
【００３６】
ここで、本発明のいくつかの実施形態について、以下の実施例において詳細に説明する。
【００３７】
実施例Ｓ１：単段ポリマー
オーバーヘッド撹拌機、熱電対、凝縮装置、ならびにモノマーおよび開始剤を添加するための入口を備えた１リットルの丸底フラスコに、脱イオン水（１５０．０ｇ）、ドデシル硫酸ナトリウム界面活性剤（３．３ｇの２３％ＤＳ−４）、および炭酸ナトリウム（１．１ｇ）を入れた。次に、フラスコの内容物を撹拌し、８５℃で加熱した。脱イオン水（８１．１ｇ）およびドデシル硫酸ナトリウム界面活性剤（３．１ｇの２３％ＤＳ−４）を容器に入れ、攪拌することにより、モノマーエマルジョンを調製した。界面活性剤を水に取り込んだ後、ブチルアクリレート（ＢＡ）（５０ｇ）、エチルヘキシルアクリレート（ＥＨＡ）（１００ｇ）、メチルメタクリレート（ＭＭＡ）（９６．３ｇ）、メタクリル酸（ＭＡＡ）（３．８ｇ）、およびアリルメタクリレート（ＡＬＭＡ）（０．２ｇ）を容器内の攪拌混合物にゆっくりと添加した。過硫酸ナトリウム（０．２５ｇ）および脱イオン水（２２ｇ）を別の容器に入れることにより、共供給触媒溶液も調製した。フラスコの内容物が８５℃の温度に達したとき、上で調製した１０ｇのモノマーエマルジョンをフラスコに入れ、続いて脱イオン水リンス（１０ｇ）水リンス、続いて過硫酸ナトリウムの開始剤溶液（０．９ｇ）を脱イオン水（５．７ｇ）に入れた。最初の重合後および８５℃で、上で調製したモノマーエマルジョンのフラスコへのモノマーエマルジョン共供給を開始し、１．９７ｇ／分の速度で１５分間、次に３．９３ｇ／分の速度でさらに７５分間行った。同時に、モノマーエマルジョン共供給を用いて、触媒共供給を開始し、０．２４ｇ／分の速度で９２分間行った。共供給の完了時に、フラスコの内容物を追跡して、残留モノマーの量を低減し、生成物の単段ポリマーを得た。
【００３８】
実施例Ｓ２：シリコーン−グラフト化ビニルコポリマー
オーバーヘッド撹拌機、熱電対、凝縮装置、ならびにモノマーおよび開始剤を添加するための入口を備えたフラスコに、以下の構造を有するカルボシロキサンデンドリマー（１５０部）を入れた。
【化８】
2022502530.tif 000009
メチルメタクリレート（ＭＭＡ）（９９部）、ｎ−ブチルメタクリレート（ＢＭＡ）（５１部）、および２−フェノキシエタノール（９部）。次に、フラスコの内容物に、ラウレス−１ホスフェート（７部）、水酸化ナトリウム溶液（４部、２０％）、および脱イオン水（６７６部）を添加した。次に、フラスコの内容物を乳化し、ホモジナイザーを使用して分散させた。次に、フラスコの内容物を窒素下で８０℃に加熱した。温度に達したら、温度調節器を８０℃に維持しながら、過硫酸カリウム（２．２部）をフラスコの内容物に添加した。過硫酸カリウムの添加後３時間後、温度調節器を８０℃に維持しながら、２，２’−アゾビス［Ｎ−（２−カルボキシエチル）−２−メチルプロピオンアミジン］四水和物（２．２部）をフラスコ内容物に添加した。温度調節器を８０℃に維持しながら、フラスコの内容物をさらに３時間撹拌して、生成物のシリコーングラフト化ビニルコポリマーを得た。
【００３９】
製剤実施例Ｇ１およびＧ２：ジェネリックサンケア製剤
サンスケア製剤を、表１に記載されている製剤実施例Ｇ１およびＧ２に従うジェネリック製剤を有するように調製した。カルボマーおよびいくらかの脱イオン水をフラスコに添加し、カルボマーが水和するまで混合した後に、残りの第Ｉ相成分を添加した。次に、フラスコの内容物を混合しながら７５℃で加熱した。第ＩＩ相の成分を７５℃で加熱しながら別個の容器で組み合わせて、溶解するまで混合した。次に、第ＩＩ相の成分をフラスコの内容物に添加し、均一になるまで混合した。次に、第ＩＩＩ相の成分をフラスコの内容物に添加し、均一になるまで混合した。次に、フラスコの内容物を加熱源から取り出し、冷却した。フラスコの内容物が６０℃未満に冷却されたら、第ＩＶ相の成分をフラスコの内容物に添加し、均一になるまで混合した。フラスコの内容物が４０℃未満に冷却されたら、第Ｖ相の成分をフラスコの内容物に添加し、フラスコの内容物が周囲の室温に達するまで混合し続けた。次に、フラスコの内容物を、必要に応じて、５．５〜７．５のｐＨにｐＨ調整した。
【表１】
2022502530.tif 000010
【００４０】
比較例Ｃ１〜Ｃ４および実施例１〜６：サンケア製剤
（ａ）比較例Ｃ１〜Ｃ２および実施例１〜３、ならびに（ｂ）比較例Ｃ３〜Ｃ４および実施例４〜６のサンケア製剤を、製剤実施例Ｇ１およびＧ２に従って、表２に記載されるように様々な試験ポリマーを用いて調製した。
【表２】
2022502530.tif 000011
【００４１】
インビトロＳＰＦ測定
比較例Ｃ１〜Ｃ４および実施例１〜６に従って調製したサンケア製剤を各々、インビトロＳＰＦ測定の前に１週間沈降させた。次に、サンケア製剤の各々のインビトロＳＰＦ性能を、以下のプロトコルに従ってインビトロ技術を使用して３回試験した。
【００４２】
インビトロＳＰＦ測定に使用された基材は、粗いＰＭＭＡ基材（６μｍ−ＨＤ６はＳｃｈｏｎｂｅｒｇ  ＧＭＢＨ＆Ｃｏ．ＫＧから入手可能）であった。試験されるサンケア製剤を各々、ＲＤＳ＃７ワイヤードローダウンバーを使用して３つの別個の粗いＰＭＭＡ基材に適用して、１．２〜１．３ｍｇ／ｃｍ２の速度でＰＭＭＡ基材の表面上にサンケア製剤の均一な層を得た。サンケア製剤の各堆積層を実験室の周囲条件下で２０分間乾燥させた。次に、ラボスフィアＵＶ−２０００Ｓ分光計を使用して、２９０ｎｍ〜４００ｎｍのサンケア製剤の各乾燥層のＵＶ吸収を６つの別個のポイントで測定した。次に、比較例Ｃ１〜Ｃ４および実施例１〜６に従って調製した各サンケア製剤のインビトロＳＰＦ値をＵＶ吸収測定の結果に基づいて計算した。比較例Ｃ１〜Ｃ４および実施例１〜６に従って調製した各サンケア製剤の３回のサンプルからの平均を表３に報告する。
【表３】
2022502530.tif 000012
【００４３】
耐水性（インビトロＳＰＦ保持）
次に、比較例Ｃ１〜Ｃ４および実施例１〜６に従って調製した適用されたサンケア製剤を用いた、上で考察した元のインビトロＳＰＦ測定からの試験基材を各々、３００ｒｐｍの速度でプロペラ攪拌させながら、制御された温度の水浴（３０℃）に１時間浸漬した。次に、基材を水浴から取り出し、周囲の実験室条件下で２０〜３０分間乾燥させた後、各サンケア製剤のインビトロＳＰＦを測定し、元のインビトロＳＰＦ測定と比較し、１時間のＳＰＦ保持を表４に報告されているように計算した。次に、基材を各々、記載された条件下でさらに１時間、制御された温度の水浴に浸漬した。次に、基材を水浴から取り出し、周囲の実験室条件下で２０〜３０分間乾燥させた後、各サンケア製剤のインビトロＳＰＦを測定し、元のインビトロＳＰＦ測定と比較し、２時間のＳＰＦ保持を表４に報告されているように計算した。
【表４】
2022502530.tif 000013
【国際調査報告】
2022502530.tif 000017
2022502530.tif 000018
2022502530.tif 000019